(57)【要約】【課題】耐熱性、耐寒性、耐摩耗性、耐粘着摩耗性、静寂性に優れるベルト用帆布、及びそれを用いた伝動ベルトを提供する。【解決手段】伝動ベルト１０の摩擦力作用部位に設けられる帆布１４を、未架橋のエチレン-α-オレフィンエラストマーに、不飽和カルボン酸金属塩が分散した水素化ニトリルゴムと、架橋剤としての有機過酸化物とが混合されたゴム組成物が溶剤に溶解してゴム処理液に浸漬処理する。【選択図】    図１
2005155682.tif 000002
【特許請求の範囲】
【請求項１】
伝動ベルトの摩擦力作用部位に設けられる帆布を処理する処理液であって、
未架橋のエチレン-α-オレフィンエラストマーに不飽和カルボン酸金属塩と架橋剤としての有機過酸化物とが混合されたゴム組成物が溶剤に溶解していることを特徴とする伝動ベルト帆布用処理液。
【請求項２】
伝動ベルトの摩擦力作用部位に設けられる帆布を処理する処理液であって、
未架橋のエチレン-α-オレフィンエラストマーに不飽和カルボン酸金属塩が分散した水素化ニトリルゴムと架橋剤としての有機過酸化物とが混合されたゴム組成物が溶剤に溶解していることを特徴とする伝動ベルト帆布用処理液。
【請求項３】
請求項１又は請求項２において、
上記不飽和カルボン酸金属塩は、ジメタクリル酸亜鉛及びジアクリル酸亜鉛のうち少なくとも一方であることを特徴とする伝動ベルト帆布用処理液。
【請求項４】
請求項１〜３のいずれか一において、
分子量１００万以上のポリエチレン粉末を含むことを特徴とする伝動ベルト帆布用処理液。
【請求項５】
請求項１〜４のいずれか一に記載の伝動ベルト帆布用処理液への浸漬処理が施されてなることを特徴とする伝動ベルト用帆布。
【請求項６】
請求項１〜４のいずれか一に記載の伝動ベルト帆布用処理液が帆布を構成する繊維に直に付着していることを特徴とする伝動ベルト用帆布。
【請求項７】
ベルト本体のゴム組成物によって形成された摩擦力作用部位に帆布が設けられており、
上記帆布は、請求項５又は請求項６に記載されている伝動ベルト用帆布によって形成されていることを特徴とする伝動ベルト。
【請求項８】
ベルト長手方向に所定ピッチで歯が設けられプーリとの噛合により動力を伝達する歯付ベルトであって、
上記歯付ベルト本体の上記歯が設けられた側又はその反対側の面がゴム組成物によって形成され、該面に帆布が設けられており、
上記帆布は、請求項５又は請求項６に記載の伝動ベルト用帆布によって形成されていることを特徴とする伝動ベルト。
【請求項９】
張力帯本体がゴム組成物で形成され且つ上下面にそれぞれ上側帆布及び下側帆布が設けられたエンドレスの張力帯と、該張力帯の長手方向に間隔をおいて並ぶように各々が該張力帯に噛合して係止した複数のブロックとを備え、該複数のブロックとプーリとの摩擦により動力を伝達するように構成された高負荷伝動用Ｖベルトであって、
上記上側帆布及び下側帆布のうち少なくとも一方は、請求項５又は請求項６に記載の伝動ベルト用帆布によって形成されていることを特徴とする高負荷伝動用Ｖベルト。
【発明の詳細な説明】
【技術分野】
【０００１】
本発明は、伝動ベルト帆布用処理液、該処理液で処理した伝動ベルト用帆布、並びに該帆布を有する伝動ベルトに関する。
【背景技術】
【０００２】
自動車用エンジンのオーバヘッドカム、燃料噴射ポンプ、ウォータポンプ、オイルポンプ等を駆動する歯付ベルトは、エンジンの高出力化、雰囲気温度の上昇等、その使用環境が年々厳しくなってきている。自動車用のみならず、射出成形機等の一般産業用に使用される歯付ベルトも近年は高負荷での伝動能力が要求されている。ベルトへの負荷が大きくなると、歯部にかかるせん断応力が大きくなるため、歯ゴムのクラックやセパレーションを生じ易くなり、歯欠け寿命が短くなる問題がある。
【０００３】
これに対し、ベルト歯部の耐久性を向上させる手段として、ベルト歯部の剛性を向上させれば良いということが分かっている。ベルト歯部の剛性を向上させる為には歯部を構成するゴムの弾性率を上げることが必要になってくる。このため、高弾性率、耐熱性、高強度、耐摩耗性等の特性を兼ね備えた伝動ベルト用ゴム組成物として、水素化ニトリルゴムを不飽和カルボン酸金属塩で補強したゴム組成物が多く提案されている（例えば、特許文献１参照）。
【０００４】
歯欠け寿命は、歯ゴム組成物の高弾性率化のほかに歯表面に設けられる歯布の低摩擦係数化や耐摩耗性の改良によっても長くなることが確認されている。具体的には歯布の素材として高強力のナイロン66やアラミド繊維を用いたり、歯布にフッ素樹脂粉末やグラファイト、二硫化モリブデン、セラミック粉末、ガラスビーズ、超高分子量ポリエチレン等の減摩材を含浸させることが知られている（特許文献２参照）。
【０００５】
これらの減摩材の添加により、歯欠けに対する耐久性は向上するが、減摩材と共に歯布に含浸される接着剤（イソシアネート系、エポキシ系、レゾルシン-ホルマリン-ラテックス系、溶剤糊ゴム系）と減摩材の界面接着性が乏しい為、減摩材がベルト走行中に歯布表面から脱落し易く、減摩材の効果が持続しない問題がある。
【０００６】
更に、前述の不飽和カルボン酸金属塩補強水素化ニトリルゴムを溶剤に溶解させた糊ゴムと上記減摩材とを併用した場合、低温下では、糊ゴムの脆化により、帆布クラックを誘発させる問題がある。
【０００７】
これらの問題に対して、ニトリルゴムとＥＰＤＭ（エチレン-プロピレン-ジエンターポリマー）とのブレンドゴムを帆布に含浸させた後、表面に分子量１０万〜３００万のポリエチレンのような樹脂フィルムを装着することが知られている（特許文献３参照）。
【０００８】
また、張力帯本体がゴム組成物で形成されたエンドレスの張力帯と、その張力帯の長手方向に間隔をおいて並ぶように各々が張力帯に噛合して係止した複数のブロックとを備え、それらの複数のブロックのプーリへの摩擦により動力を伝達する高負荷伝動用Ｖベルトが知られている。この高負荷伝動用Ｖベルトでは、動力伝達の際、ブロックの前後方向への揺動により張力帯上下面に摩擦力が作用するため、張力帯上下面にそれぞれ上側及び下側帆布が設けられており、それによって張力帯の摩耗及びそれに起因するブロックのガタツキによるブロックの破損を抑止している。そして、上側及び下側帆布には、張力帯成形前に、未架橋ゴム組成物を有機溶剤に溶解させたゴム処理液に浸漬して乾燥させる処理が施される。
【０００９】
一方、高負荷伝動用Ｖベルトは温度を含め非常に厳しい条件下で使用されるため、張力帯本体を形成するゴム組成物としてメタクリル酸亜鉛が混合された有機過酸化物架橋系のＨ−ＮＢＲ組成物が使用されている。そして、このような張力帯本体の高性能化に併せ、ゴム処理液への浸漬処理により上側及び下側帆布に付着するゴム成分を耐熱性の高いものとすべく、有機過酸化物架橋系の未架橋Ｈ−ＮＢＲ組成物を有機溶剤に溶解させたゴム処理液を使用することが考えられる。
【００１０】
更に、高負荷伝動用Ｖベルトの帆布の耐摩耗性の改善及び、帆布弾性率の上昇によるブロックの固定度を改善する為、メタクリル酸亜鉛が混合された有機過酸化物架橋系のＨ−ＮＢＲ組成物を有機溶剤に溶解してゴム処理液とし、これを帆布へ含浸させることが知られている（特許文献４参照）。
【００１１】
また、高負荷伝動用Ｖベルトの帆布の耐摩耗性を改良するとともに、帆布のブロック攻撃性を低下させてブロックの固定度の維持することをねらいとして、上記ゴム処理液用のゴム組成物として、分子量１００万以上のポリエチレン粉末を含む有機過酸化物架橋系のＨ−ＮＢＲをメタクリル酸亜鉛やアクリル酸亜鉛に代表される不飽和カルボン酸金属塩で補強したものを用い、帆布最外層にコーティング層を形成させることも知られている（特許文献５参照）。
【特許文献１】特開平５−１５６０８６号公報
【特許文献２】特開平７−１５１１９０号公報
【特許文献３】特開２００３−２２２１９５号公報
【特許文献４】特開２００３−１６６５９７号公報
【特許文献５】特開２００３−１２８１８号公報
【発明の開示】
【発明が解決しようとする課題】
【００１２】
上述の如く、帆布にニトリルゴムとＥＰＤＭとのブレンドゴムを含浸させた後、表面に樹脂フィルムを装着すると、帆布の耐寒クラック性や、樹脂フィルムとゴムとの間の静的接着性は改良されるが、最外層のフィルム層の弾性率がゴム層より高いことから、ベルトの屈曲やプーリからのせん断力のような動的な刺激により、フィルム層とゴム層との界面に応力が集中してクラックを発生し易く、該クラックが当該界面を伝って成長することにより、ゴム層とフィルム層のセパレーションが発生するという問題がある。更に、当然、上記のような樹脂フィルムを用いるとベルトの材料コストが高くなるという問題もある。
【００１３】
また、上記高負荷伝動用Ｖベルトの帆布処理液は、そのベースゴムがＨ−ＮＢＲであるので、低温下での耐クラック性に劣り、帆布に含浸させたゴム層から低温下でクラックが発生し、帆布の破断を誘発する問題がある。
【００１４】
すなわち、本発明の課題は、耐熱性、耐寒性、耐摩耗性、耐粘着摩耗性、静寂性に優れるベルト用帆布を得ること、並びにその帆布を用いた伝動ベルトを提供することである。
【課題を解決するための手段】
【００１５】
本発明は、伝動ベルトの摩擦力作用部位に設けられる帆布を処理する伝動ベルト帆布用処理液であって、
未架橋のエチレン-α-オレフィンエラストマーに不飽和カルボン酸金属塩と架橋剤としての有機過酸化物とが混合されたゴム組成物が溶剤に溶解していることを特徴とする。
【００１６】
上記処理液によれば、伝動ベルトの帆布に付着するゴムが耐熱性、耐寒性の高い有機過酸化物架橋系のエチレン-α-オレフィンエラストマー組成物よりなるから、当該ゴム組成物の架橋後は、帆布自体の耐熱性、耐寒性が高められることに加え、不飽和カルボン酸金属塩により帆布に付着するゴムの強度、弾性率が高められ、ベルト用帆布の耐摩耗性が向上する。
【００１７】
上記エチレン-α-オレフィンエラストマーとしては、エチレン-プロピレンコポリマー（ＥＰＭ）、ＥＰＤＭ、又はエチレン-オクテンコポリマー好ましい。
【００１８】
上記不飽和カルボン酸金属塩は、カルボキシル基を有する不飽和カルボン酸と金属とがイオン結合した物であり、不飽和カルボン酸としては、アクリル酸、メタクリル酸等のモノカルボン酸やマレイン酸、フマル酸、イタコン酸等のジカルボン酸やマレイン酸モノメチル、イタコン酸モノメチルが挙げられる。また、金属としては不飽和カルボン酸と塩を形成するものであれば構わないが、通常はベリリウム、マグネシウム、カルシウム,ストロンチウム、バリウム、チタン、クロム、モリブデン、マンガン、鉄、コバルト、ニッケル、銅、銀、亜鉛、カドミウム、アルミニウム、錫、鉛、水銀、アンチモンなどを使用することができる。中でも、ゴムの補強としてはジメタクリル酸亜鉛やジアクリル酸亜鉛が好適に使用される。
【００１９】
エチレン-α-オレフィンエラストマーは上記不飽和カルボン酸金属塩で直接補強されていても良いが、不飽和カルボン酸金属塩の分散を良くしたり、帆布の強度、耐油性を改良する為に不飽和カルボン酸金属塩が細かく分散された水素化ニトリルゴムを用いることができる。すなわち、伝動ベルト帆布用処理液は、未架橋のエチレン-α-オレフィンエラストマーに、不飽和カルボン酸金属塩が細かく分散した水素化ニトリルゴムと、架橋剤としての有機過酸化物とが混合されたゴム組成物が溶剤に溶解してなるものであることが好ましい。
【００２０】
不飽和カルボン酸金属塩が細かく分散された水素化ニトリルゴムとして市販されているものには例えば、日本ゼオン社製のゼオフォルテZSC（商品名）やバイエル社製のTherban  ART（商品名）などがある。
【００２１】
更に分子量１００万以上のポリエチレン粉末をゴム組成物に含有させると、潤滑性の付与によりベルト用帆布の摩擦係数が低く抑えられると共に、エチレン-α-オレフィンエラストマーが有機過酸化物により架橋される際にポリエチレン粉末が共架橋されて架橋ゴムと化学的に一体となるので、ポリエチレンが脱落しにくくなり、ベルト用帆布の耐摩耗性が著しく高められ、また、ベルト走行時の騒音の低減が図られ、さらに、不飽和カルボン酸金属塩とポリエチレン粉末とにより、帆布表面に摩擦による粘着摩耗を生ずることが抑制される。
【００２２】
ここで、分子量１００万以上のポリエチレン粉末は、超高分子量のポリエチレンであり、分子量２〜３０万の一般的な高密度ポリエチレンに比べて、高分子であるが故に耐摩耗性、潤滑性、耐衝撃性が極めて優れるものである。また、必要に応じて、フッ素樹脂粉末やグラファイト、二硫化モリブデン、セラミック粉末、ガラスビーズ、カーボンファイバー、有機繊維等の減摩材を併用して帆布に含浸させることができる。
【００２３】
上記有機過酸化物は、特に限定されるものではなく、例えば、２，５−ジメチル−２，５−ジ（ｔ−ブチルパーオキシ）ヘキシン−３、２，５−ジメチル−２，５−ジ（ｔ−ブチルパーオキシ）ヘキサン、２，２−ビス（ｔ−ブチルパーオキシ）−ｐ−ジイソプロピルベンゼン、ジクミルパーオキサイド、ジ−ｔ−ブチルパーオキサイド、ｔ−ブチルパーベンゾエート、１，１−ビス（ｔ−ブチルパーオキシ）−３,３,５−トリメチルシクロヘキサン、２，４−ジクロロベンゾイルパーオキサイド、ベンゾイルパーオキサイド、ｐ−クロロベンゾイルパーオキサイド、２，４−ジクミルパーオキサイド、ジクミルパーオキサイド、ジアルキルパーオキサイド、ケタールパーオキサイドを挙げることができる。更に、必要に応じて、硫黄、メタクリル酸の高級エステル類を代表とする多官能モノマー、１，２−ポリブタジエンやトリアリルイソシアネレートやジオキシム等の一般的な共架橋剤を用いることもできる。
【００２４】
上記溶剤は、ゴム組成物を溶解可能なものであれば特に限定されるものではなく、例えばトルエンやメチルエチルケトン（以下「ＭＥＫ」という）等を挙げることができる。
【００２５】
上記帆布は、特に限定されるものではなく、ナイロン繊維、アラミド繊維等の織布、編物等が用いられる。
【００２６】
また、従来、伝動ベルト用帆布は上記のようなゴム処理液による処理の前にベルト本体と帆布との接着性を確保する為、エポキシ樹脂系、イソシアネート系、又はレゾルシンとホルマリンの縮合物等の樹脂系接着剤で処理されるのが通常であった。しかし、このような樹脂系接着剤は耐屈曲疲労性が十分でなく、接着剤から発生したクラックにより、歯布に局部的な応力集中が発生し、歯布の切断を誘発することを本発明者は発見した。
【００２７】
すなわち、上述の如き樹脂系接着剤を用いず、本発明に係る帆布用処理液による処理のみを帆布に施して、当該処理液を帆布を構成する繊維に直に付着させると、帆布の耐屈曲性が向上し、しかも、当該処理液を用いることによって、樹脂系接着剤を用いなくても、帆布とベルト本体ゴムとの接着性が十分に確保できることがわかった。
【００２８】
上記本発明に係る処理液で処理されたベルト用帆布は、特に限定することなく、ベルト長手方向に所定ピッチで歯が設けられプーリとの噛合により動力を伝達する歯付ベルト、ベルトの断面形状が台形であり背面に帆布が設けられている摩擦伝動用のＶベルト、ベルト内面側にベルト長さ方向に延びる断面Ｖ字状のリブが複数列設けられ背面に帆布が設けられている摩擦伝動用のＶリブドベルト、内面側又は背面側に帆布が設けられている摩擦伝動用のローエッジＶベルト、内面側又は背面側に帆布が設けられている摩擦伝動用の平ベルト、上述の張力帯にブロックを組み付けた高負荷伝動用Ｖベルトなど種々の伝動ベルトに用いることができる。
【００２９】
すなわち、上記歯付ベルトの歯が設けられている側に設けられる帆布（歯布）又は反対側（背面側）に設けられる背面帆布、ＶベルトやＶリブドベルトの背面帆布、ローエッジＶベルトの背面帆布、平ベルトの内面側又は背面側の帆布、或いは高負荷伝動用Ｖベルトの張力帯の上側帆布又は下側帆布に本発明に係る伝動ベルト用帆布を用いることができる。
【００３０】
例えば、歯付ベルトは、その歯とプーリとの噛合により動力を伝達するものであることから、歯布に非常に高い摩擦力が作用するが、本発明に係るベルト用帆布の採用により、顕著な摩耗抑制効果及び騒音低減効果を得ることができ、それによって、優れた耐歯欠け性及びベルト走行時の静寂性が得られる。
【００３１】
また、歯付ベルト、Ｖベルト、Ｖリブドベルト、或いはローエッジＶベルトの背面側がプーリに巻き掛けられる場合、それら伝動ベルトの背面帆布に本発明に係るベルト用帆布を採用することにより、顕著な摩耗抑制効果及び騒音低減効果を得ることができ、ベルト走行時の静寂性が得られる。
【００３２】
また、上述の高負荷伝動用Ｖベルトの張力帯の上側帆布及び下側帆布には、ブロックの前後方向への揺動により摩擦力が作用するが、本発明に係るベルト用帆布の採用により、該帆布自体の耐熱性、耐寒性が高められることに加え、その帆布のゴムに含まれる不飽和カルボン酸金属塩により強度、弾性率が高められ、耐摩耗性が向上する。
【００３３】
更に、分子量１００万以上のポリエチレン粉末を添加した伝動ベルト帆布用処理液を用いると、上記上側帆布や下側帆布に潤滑性を付与することができ、これにより、これら帆布の摩擦係数が低く抑えられると共に、エチレン-α-オレフィンエラストマーが有機過酸化物により架橋される際にポリエチレン粉末が共架橋されて両者が化学的に一体となるので、ポリエチレンの脱落が防止され、これら帆布の耐摩耗性が著しく高められ、ブロックのガタツキに起因するブロックの破損や騒音の発生が抑止されることとなる。
【００３４】
以上のような各種伝動ベルトのベルト本体の帆布が設けられるゴム部を形成するゴム組成物は、特に限定されるものではなく、例えばＥＰＤＭ組成物、クロロプレンゴム（ＣＲ）組成物、硫黄架橋系のＨ−ＮＢＲ組成物、有機過酸化物架橋系のＨ−ＮＢＲ組成物等を挙げることができる。
【発明の効果】
【００３５】
以上のように、本発明によれば、ベルト用帆布自体の耐熱性、耐寒性及び耐屈曲疲労性、並びに該帆布とベルト本体との接着性を高めることができることに加え、ベルト用帆布の耐粘着摩耗性及び耐摩耗性を著しく高めることができ、また、ベルト走行時の騒音の低減を図ることができる。
【００３６】
また、上記高負荷伝動用Ｖベルトの場合は、上側帆布や下側帆布の耐熱性、耐寒性及び耐屈曲疲労性、並びに該帆布とベルト本体との接着性を高めることができることに加え、これら帆布の耐摩耗性を著しく高めることができ、ブロックのガタツキに起因するブロックの破損や騒音の発生を抑止することができる。
【発明を実施するための最良の形態】
【００３７】
以下、本発明の実施形態を図面に基づいて詳細に説明する。
【００３８】
＜歯付ベルトの構成＞
図１は本発明の実施形態１に係る歯付ベルト１０を示す。
【００３９】
歯付ベルト１０は、ベルト内周面にベルト長さ方向に所定ピッチで設けられたベルト歯１１，１１，…と、ベルト外周面側のベルト背面部１２とによりベルト本体が構成されている。また、ベルト歯１１，１１，…とベルト背面部１２との間には、ベルト本体と一体となって抗張体として一対の心線１３，１３が略ベルト長さ方向に延び且つベルト幅方向にピッチを形成して二重螺旋状に設けられている。そして、ベルト歯１１側のベルト内周面は、その表面が被覆されるようにベルト用帆布１４が貼付されている。この歯付ベルト１０は、ベルト歯１１，１１，…のプーリへの噛合により動力を伝達するものである。
【００４０】
ベルト歯１１及びベルト背面部１２は、架橋剤としての有機過酸化物であるジクミルパーオキサイド等や補強材としてのカーボンブラック等の充填材が混合され且つジメタクリル酸亜鉛やジアクリル酸亜鉛などの金属塩モノマーが添加されて強化された未架橋ＥＰＤＭ組成物を加熱加圧成形して有機過酸化物架橋されたＥＰＤＭゴム成分により一体となって形成されている。この有機過酸化物架橋系のＥＰＤＭ組成物は、耐熱性、耐寒性が極めて優れることに加え、高弾性率であることから、ベルト歯１１，１１，…の弾性率が極めて高いものとなる。
【００４１】
心線１３は、レゾルシン・ホルマリン・ラテックス（以下「ＲＦＬ」という）被膜でコートされたガラス繊維束を下撚りした子縄を複数本集めて下撚り方向と逆方向に上撚りしたガラスコード表面にゴム糊によるコーティング処理が施されたもので形成されている。そして、この心線１３は、その表層のゴム糊がガラス繊維をコートしたＲＦＬ被膜に密着すると共に加熱加圧成形時にベルト本体のゴム組成物と相互拡散することによりベルト本体に一体に接着する。なお、一対の心線１３，１３のうちの一方は、下撚りがＳ撚りで且つ上撚りがＺ撚りであり、他方は、上撚りがＳ撚りで且つ下撚りがＺ撚りである。
【００４２】
ベルト用帆布１４は、ベルト長さ方向に伸縮性を有するように加工されたアラミド織布に、分子量１００万以上のポリエチレン粉末と架橋剤としてのジクミルパーオキサイド等の有機過酸化物が混合され且つジメタクリル酸亜鉛やジアクリル酸亜鉛などの金属塩モノマーが添加されて強化された未架橋ＥＰＤＭ組成物をトルエン等の有機溶剤に溶解させたゴム処理液への浸漬及び乾燥処理と、ベルト本体側表面への有機過酸化物架橋系の未架橋ＥＰＤＭ組成物の糊ゴムのコーティング処理とが施されたもので形成されている。このゴム処理液への浸漬及び乾燥処理によりアラミド織布を構成する繊維表面に形成されるゴム層の厚さは数十〜数百μｍである。そして、このベルト用帆布１４は、ゴム処理液により付着したゴム成分が加熱加圧成形時に有機過酸化物により架橋され、その分子量１００万以上のポリエチレン粉末が混合され有機過酸化物架橋されたＥＰＤＭゴム成分が織布表面から織布内部の全体に付着したものとなり、また、ゴム糊のコーティングにより付着したゴム成分が加熱加圧成形時に有機過酸化物により架橋されると共に、ベルト本体のゴム組成物と相互拡散することによりベルト本体に一体に接着する。
【００４３】
＜歯付ベルトの製造方法＞
次に、歯付ベルト１０の製造方法について説明する。
【００４４】
−シート状未架橋ＥＰＤＭ組成物準備工程−
バンバリーミキサー等のゴム練り加工機に原料ゴムである未架橋ＥＰＤＭにジメタクリル酸亜鉛やジアクリル酸亜鉛などの金属塩モノマー又は、ジメタクリル酸亜鉛やジアクリル酸亜鉛などの金属塩モノマーで補強されたＨ-ＮＢＲを添加して素練りする。次いで、これに架橋剤としてのジクミルパーオキサイド等の有機過酸化物や補強材としてのカーボンブラック等の充填剤を投入して混練りする。そして、練り上がった未架橋ＥＰＤＭ組成物をカレンダロールによりシート状に加工する。
【００４５】
−心線準備工程−
ガラス繊維束をＲＦＬ溶液に浸漬して乾燥し、それを所定方向に下撚りした子縄を作製する。このとき、Ｓ撚りの下撚りをするものと、Ｚ撚りの下撚りをするものとを作製する。次いで、子縄を複数本集めて下撚り方向と逆方向に上撚りしたガラスコードを作製する。すなわち、下撚りがＳ撚りもののにはＺ撚りの上撚りを施し、下撚りがＺ撚りもののにはＳ撚りの上撚りを施す。そして、上撚りしたガラスコードを糊ゴムに浸漬・乾燥して表面に糊ゴム層を形成させて心線１３とする。
【００４６】
−ベルト用帆布準備工程−
シート状未架橋ＥＰＤＭ組成物準備工程と同様にして、原料ゴムである未架橋ＥＰＤＭにジメタクリル酸亜鉛やジアクリル酸亜鉛などの金属塩モノマー又は、ジメタクリル酸亜鉛やジアクリル酸亜鉛などの金属塩モノマーで補強されたＨ-ＮＢＲを添加して素練りをした後、分子量１００万以上のポリエチレン粉末と架橋剤としてのジクミルパーオキサイド等の有機過酸化物とを混合し、混練により作成した未架橋ＥＰＤＭ組成物を作成する。これをトルエン等の有機溶剤に溶解させることによりゴム処理液を調製する。また、同様に、有機過酸化物架橋系の未架橋ＥＰＤＭ組成物の糊ゴムを混練により作成し、これをトルエン等の有機溶剤に溶解させることによりゴム糊を調製する。
【００４７】
次いで、そのゴム処理液を処理浴に移し、それにベルト用帆布１４となる一方向に伸縮性を有するアラミド織布を浸漬してアラミド織布にゴム処理液を含浸させ、しかる後に、処理浴からそのアラミド織布を引き上げて乾燥させる。必要に応じて、ゴム成分の付着を容易にするために、ベルト用帆布１４には事前にエポキシ樹脂溶液への浸漬及び乾燥させる処理やＲＦＬ溶液への浸漬及び乾燥させる処理を施しておく。
【００４８】
続いて、アラミド織布の一方の面にゴム糊による層が形成されるようにナイフコーターやロールコーターによりゴム糊をコートして乾燥させる。そして、ゴム糊をコートした側が外側となり且つ伸縮性を有する方向が周方向になるようにアラミド織布を筒状に加工してベルト用帆布１４とする。
【００４９】
−材料セット工程−
金型軸方向に延びるベルト歯形状の溝が周方向に等ピッチで設けられた円筒金型を筒状に形成したベルト用帆布１４で被覆する。次いで、その上から上撚りがＳ撚り及びＺ撚りの一対の心線１３を等ピッチで二重螺旋状に巻き付ける。続いて、その上からシート状に加工した未架橋ＥＰＤＭ組成物を所定回数巻き付ける。
【００５０】
以上のようにして、円筒金型周面上には、金型側から順にベルト用帆布１４、心線１３及び未架橋ＥＰＤＭ組成物が層をなしてセットされた状態となる。
【００５１】
−加熱加圧成形工程−
加熱加圧装置の中に材料をセットした円筒金型を入れ、装置内を所定の温度及び圧力に設定して所定時間その状態を保持する。このとき、未架橋ＥＰＤＭ組成物の架橋が進行すると共に、未架橋ＥＰＤＭ組成物が流動して円筒金型に設けられた溝にベルト用帆布１４を押圧するように圧入され、ベルト歯１１，１１，…を有するベルト本体が形成される。また、心線１３表面のゴム糊とベルト本体とが相互拡散することにより、心線１３がベルト本体に一体に接着すると共に、ベルト用帆布１４のベルト本体側にコートされたゴム糊とベルト本体とが相互拡散することにより、ベルト用帆布１４がベルト本体に一体に接着する。以上のようにして円筒金型表面に円筒状のスラブが成形される。
【００５２】
−幅カット工程−
加熱加圧装置から取り出した円筒金型から、その周面上に形成された円筒状のスラブを脱型し、これを所定幅に輪切りにすることにより歯付ベルト１０を得る。
【００５３】
＜作用・効果＞
上記の構成の歯付ベルト１０では、ベルト用帆布１４に付着するゴム成分が耐熱性、耐寒性の高い有機過酸化物架橋系のエチレン-α-オレフィンエラストマー組成物であることからベルト用帆布１４自体の耐熱性、耐寒性が高められることに加え、そのゴム成分に含まれることとなる不飽和カルボン酸金属塩により当該ゴムの強度、弾性率が高められ、ベルト用帆布１４の耐摩耗性が向上する。
【００５４】
また、エチレン-α-オレフィンエラストマーを上記不飽和カルボン酸金属塩で直接補強する代わりに、エチレン-α-オレフィンエラストマーに、不飽和カルボン酸金属塩が細かく分散された水素化ニトリルゴムを混合することによって、強度、耐油性が更に改良される。更に分子量１００万以上のポリエチレン粉末をゴム組成物に含有させると、潤滑性の付与によりベルト用帆布の摩擦係数が低く抑えられると共に、エチレン-α-オレフィンエラストマーが有機過酸化物により架橋される際にポリエチレン粉末が共架橋されて化学的に一体となるので、ポリエチレンの脱落が防止され、ベルト用帆布１４の耐摩耗性が著しく高められ、また、歯付ベルト１０が走行する時の騒音の低減が可能となる。
【００５５】
さらに、不飽和カルボン酸金属塩及びポリエチレン粉末の作用で摩擦過程で帆布表面に発生する粘着摩耗を防止することが可能となった。また、ベルト本体及びベルト用帆布１４に付着するゴム成分全てが有機過酸化物架橋系のＥＰＤＭ組成物により形成されているので、ベルト全体として耐熱性、耐寒性が極めて優れるものとなる。
【００５６】
（実施形態２）
＜高負荷伝動用Ｖベルトの構成＞
図２は本発明の実施形態２に係る高負荷伝動用Ｖベルト２０を示す。
【００５７】
この高負荷伝動用Ｖベルト２０は、左右１対のエンドレスの張力帯３０，３０と、この張力帯３０，３０にベルト長手方向に連続して係止した多数のブロック４０，４０，…とから構成されている。
【００５８】
各張力帯３０は、保形ゴム層３１と、その内部に略長さ方向に延び且つ幅方向にピッチを形成して螺旋状に設けられた心線３２と、上下表面を被覆するように設けられた上側及び下側帆布３５，３６とが一体となって構成されている。また、各張力帯３０の上面には各ブロック４０に対応して張力帯幅方向に延びる溝状の上側凹部３３，３３，…が 及び下面には上側凹部３３，３３，…に対応して張力帯幅方向に延びる下側凹部３４，３４，…がそれぞれ一定ピッチの形成されている。
【００５９】
保形ゴム層３１は、架橋剤としてのジクミルパーオキサイド等の有機過酸化物や補強材としてのシリカ及びアラミド繊維、６，６ナイロン繊維等の有機短繊維が全体に混合され且つジメタクリル酸亜鉛やジアクリル酸亜鉛などの金属塩モノマーが添加されて強化された未架橋ＥＰＤＭ組成物を加熱加圧成形して有機過酸化物架橋されたＥＰＤＭ組成物により形成されており、耐熱性、耐寒性に優れかつ永久変形し難い硬質ゴムとされている。この保形ゴム層３１の硬質ゴムには、ＪＩＳ−Ｃ硬度計で測定したときに７５°以上のゴム硬度のものが用いられる。
【００６０】
心線３２は、高強度高弾性率のアラミド繊維の撚り糸や組紐等にＲＦＬ溶液及びゴム糊への浸漬及び乾燥処理が施されたもので形成されている。そして、この心線３２は、その表層のゴム糊がＲＦＬに密着すると共に加熱加圧による張力帯成形時に保形ゴム層３１と相互拡散することにより保形ゴム層３１に一体に接着する。
【００６１】
上側及び下側帆布３５，３６は、いずれも張力帯長さ方向に伸縮性を有するように加工されたアラミド織布である。この織布は未架橋ＥＰＤＭとジメタクリル酸亜鉛やジアクリル酸亜鉛などの金属塩モノマー又は、ジメタクリル酸亜鉛やジアクリル酸亜鉛などの金属塩モノマーで補強されたＨ-ＮＢＲと、更に分子量１００万以上のポリエチレン粉末と架橋剤としてのジクミルパーオキサイド等の有機過酸化物とを混合し混練した未架橋ＥＰＤＭ組成物をＭＥＫ等の有機溶剤に溶解させたゴム処理液への浸漬及び乾燥処理が施されたものである。このゴム処理液への浸漬及び乾燥処理によりアラミド織布を構成する繊維表面に形成されるゴム層の厚さは数十〜数百μｍである。そして、この上側及び下側帆布３５，３６は、それぞれゴム処理液により付着したゴム成分が加熱加圧による張力帯成形時に有機過酸化物架橋され、その分子量１００万以上のポリエチレン粉末が混合され有機過酸化物架橋されたＥＰＤＭ組成物が織布表面から織布内部の全体に付着したものとなると共に、保形ゴム層３１と相互拡散することにより保形ゴム層３１に一体に接着する。
【００６２】
一方、各ブロック４０は、ベルト幅方向左右側部に各張力帯３０を側方から着脱可能に嵌装するための切欠き状の嵌合溝４１，４１を有するとともに、この嵌合溝４１を除いた左右側面にプーリ溝面と当接する当接部４２，４２を有している。そして、この各ブロック４０の嵌合溝４１，４１にそれぞれ張力帯３０，３０を嵌合させることで、ブロック４０，４０，…が張力帯３０，３０にベルト長手方向に連続的に噛合して係止している。
【００６３】
各ブロック４０における各嵌合溝４１の上壁面には、張力帯３０の上面の各上側凹部３３に噛合する凸条からなる上側凸部４３が、また嵌合溝４１の下壁面には、張力帯３０の下面の各下側凹部３４に噛合する凸条からなる下側凸部４４が、それぞれ互いに平行に配置されて形成されている。そして、この各ブロック４０の上側及び下側凸部４３，４４をそれぞれ張力帯３０の上側及び下側凹部３３，３４に噛合させることで、ブロック４０，４０，…が張力帯３０，３０にベルト長手方向に係止している。
【００６４】
上記各ブロック４０は、アラミド短繊維やミルドカーボンファイバ等が混合された硬質の熱硬化性フェノール樹脂材料から形成されているが図３及び図４に示すように、その内部にはブロック４０の厚さ方向の略中央に位置するように軽量アルミニウム合金等からなる高強度、高弾性率の補強部材４５が埋設されている。この補強部材４５は、例えば上側及び下側凸部４３，４４（張力帯３０との噛合部）や左右側面の当接部４２，４２（プーリ溝面との接触部）では硬質樹脂中に埋め込まれてブロック４０表面に顕れないが（つまり、これらの部分は硬質樹脂からなっている）、その他の部分ではブロック４０の表面に露出していてもよい。
【００６５】
補強部材４５は、ベルト幅方向（左右方向）に延びる上側及び下側ビーム４５ａ，４５ｂと、これら両ビーム４５ａ，４５ｂの左右中央部同士を上下に接続するセンターピラー４５ｃとからなっていて、略Ｈ字状に形成されている。
【００６６】
さらに、予め、張力帯３０の上側及び下側凹部３３，３４間の厚さ（嵌合部厚み）ｔ２、つまり図５に示す上側凹部３３の底面（詳しくは上側帆布３５の上表面）と上側凹部３３に対応する下側凹部３４の底面（同下側帆布３６の下表面）との間の距離が、ブロック４０の嵌合溝隙間ｔ１、つまり図４に示す各ブロック４０の上側凸部４３下端と下側凸部４４上端との間の距離よりも例えば０．０３〜０．１５ｍｍ程度だけ若干大きく（ｔ２＞ｔ１）設定されている。このため、張力帯３０への各ブロック４０の組付時に張力帯３０がブロック４０により厚さ方向に圧縮されて組み付けられ、このことで締め代ｔ２−ｔ１（ブロック４０に対する張力帯３０の初期圧入代）が設けられている。
【００６７】
また、図３に示すように、Ｖベルト２０の左右両側のプーリ接触面において、ベルト幅方向外側の張力帯側面３０ａが、各ブロック４０の樹脂からなる当接部４２，４２の面よりも若干（例えば０．０３〜０．１５ｍｍ）突出している。そして、このことにより、各張力帯側面３０ａと各ブロック４０の左右側面である当接部４２との双方がプーリ溝面に接触するように、張力帯３０についての出代Δｄが設けられている。
【００６８】
この出代Δｄは、Ｖベルト２０が組み立てられたときにブロック４０の側面の当接部４２から張力帯側面３０ａを意図的にはみ出させるように設けたもので、張力帯３０のピッチ幅（心線３２を通る平面上での幅）を、ブロック４０の噛合部である嵌合溝４１の挿入ピッチ幅（嵌合溝４１に嵌合された張力帯３０の心線３２の位置での溝深さ）に対して調整することで自由に変えられる。各張力帯３０は各ブロック４０の嵌合溝４１に対し圧入して挿入され、この圧入を完全にするためには、Ｖベルト２０が実際の使用時にプーリから受ける力以上の力で張力帯３０を圧入する必要がある。この出代Δｄは、組立後にＶベルト２０の左右側面をコントレーサ（輪郭形状測定器）で走査すれば容易に測定することができる。
【００６９】
そして、各張力帯側面３０ａが各ブロック４０の側面の当接部４２よりも突出して出代Δｄが形成されているので、この張力帯側面３０ａがブロック４０の側面の当接部４２と共にプーリ溝面と接触してプーリからの側圧をブロック４０と張力帯３０とが分担して受けることとなり、各ブロック４０がプーリ溝に突入する際の衝撃が張力帯３０の側部３０ａにより緩和される。
【００７０】
＜高負荷伝動用Ｖベルトの製造方法＞
次に、高負荷伝動用Ｖベルト２０の製造方法について説明する。
【００７１】
−シート状未架橋ＥＰＤＭ組成物準備工程−
バンバリーミキサー等のゴム練り加工機に原料ゴムである未架橋ＥＰＤＭにジメタクリル酸亜鉛やジアクリル酸亜鉛などの金属塩モノマー又は、ジメタクリル酸亜鉛やジアクリル酸亜鉛などの金属塩モノマーで補強されたＨ-ＮＢＲを添加して素練りする。次いで、これに架橋剤としてのジクミルパーオキサイド等の有機過酸化物や補強材としてのシリカや有機短繊維等の充填剤を投入して混練りする。そして、練り上がった未架橋ＥＰＤＭ組成物をカレンダロールによりシート状に加工する。
【００７２】
−心線準備工程−
アラミド繊維の撚り糸又は組紐をＲＦＬ溶液に浸漬した後に乾燥させる。なお、ＲＦＬ溶液による接着処理の前に撚り糸又は組紐をエポキシ溶液やイソシアネート溶液に浸漬した後に乾燥させる処理を行うようにしてもよい。次いで、全体にＲＦＬが付着した撚り糸又は組紐を糊ゴムに浸積した後に乾燥させて心線３２とする。
【００７３】
−上側及び下側帆布準備工程−
シート状未架橋ＥＰＤＭ組成物準備工程と同様にして、原料ゴムである未架橋ＥＰＤＭにジメタクリル酸亜鉛やジアクリル酸亜鉛などの金属塩モノマー又は、ジメタクリル酸亜鉛やジアクリル酸亜鉛などの金属塩モノマーで補強されたＨ-ＮＢＲを添加して素練りをした後、分子量１００万以上のポリエチレン粉末と架橋剤としてのジクミルパーオキサイド等の有機過酸化物とを混合し、混練により作成した未架橋ＥＰＤＭ組成物を作成する。これをトルエン等の有機溶剤に溶解させることによりゴム処理液を調製する。
【００７４】
次いで、そのゴム処理液を処理浴に移し、それに上側及び下側帆布３５，３６となる一方向に伸縮性を有する各アラミド織布を浸漬してゴム処理液を含浸させ、しかる後に、処理浴からそのアラミド織布を引き上げて乾燥させる。必要に応じて、ゴム成分の付着を容易にするために、上側及び下側帆布３５，３６には事前にエポキシ樹脂溶液への浸漬及び乾燥させる処理やＲＦＬ溶液への浸漬及び乾燥させる処理を施しておく。そして、ゴム糊をコートした側が外側となり且つ伸縮性を有する方向が周方向になるように各アラミド織布を筒状に加工して上側及び下側帆布３５，３６とする。
【００７５】
−張力帯成形工程−
張力帯３０の下側凹部形状の金型軸方向に延びる溝が周方向に等ピッチで設けられた円筒金型を筒状に形成した下側帆布３６で被覆し、その上にシート状に加工した未架橋ＥＰＤＭ組成物を所定層設ける。
【００７６】
次いで、加熱加圧装置の中に円筒金型を入れ、未架橋ＥＰＤＭ組成物の架橋が半分程度進行するように、装置内を所定の温度及び圧力に設定して所定時間その状態を保持する。このとき、未架橋ＥＰＤＭ組成物の架橋が半分程度進行して保形ゴム層３１の下側半分の形状が成形されると共に、未架橋ＥＰＤＭ組成物が流動して円筒金型に設けられた溝に下側帆布３６を押圧するように圧入され、下側凹部３４，３４，…が形成される。
【００７７】
続いて、加熱加圧装置の中から円筒金型を取り出し、半架橋したＥＰＤＭ組成物の上から心線３２を等ピッチで螺旋状に巻き付け、その上に再びシート状に加工した未架橋ＥＰＤＭ組成物を所定層設け、その上から筒状に形成した上側帆布３５を被せる。
【００７８】
次いで、張力帯３０の上側凹部形状の軸方向に延びる突条が周方向に等ピッチで設けられたスリーブを最外層に被せる。
【００７９】
そして、加熱加圧装置の中に材料をセットした円筒金型を入れ、装置内を所定の温度及び圧力に設定して所定時間その状態を保持する。このとき、半架橋及び未架橋ＥＰＤＭ組成物の架橋が進行すると共に、未架橋ＥＰＤＭ組成物が流動してスリーブに設けられた溝に上側帆布３５を押圧するように圧入され、上側凹部３３，３３，…が形成され、保形ゴム層３１が構成される。また、心線３２表面のゴム糊と保形ゴム層３１とが相互拡散することにより、心線３２が保形ゴム層３１に一体に接着すると共に、上側及び下側帆布３６に付着したゴム成分と保形ゴム層３１とが相互拡散することにより、上側及び下側帆布３５，３６が保形ゴム層３１に一体に接着する。以上のようにして、円筒金型表面に円筒状のスラブが成形される。
【００８０】
最後に、加熱加圧装置から円筒金型を取り出し、その周面上に形成された円筒状のスラブを脱型し、これを所定幅の帯状に輪切りし、それを面取り加工等を行うことにより張力帯３０を成形する。
【００８１】
−ブロック成形工程−
ブロック成形金型に設けられたのキャビティ内にアルミ製の補強部材４５をセットし、そこに熱硬化性フェノール樹脂を射出することにより、補強部材４５が樹脂内のインサートされたブロック４０を成形する。そして、成形したブロック４０に、必要に応じて各種の成形加工を行い、その強度を高める。
【００８２】
−組立工程−
一方の張力帯３０の同じ位置にある上側及び下側凹部３３，３４にブロック４０の上側及び下側凸部４４をそれぞれ対応させ、上側凹部３３に上側凸部４３が及び下側凹部３４に下側凸部４４がそれぞれ嵌め入れられるように、ブロック４０の一方の嵌合溝４１に張力帯３０を挿入し、ブロック４０を張力帯３０に係止させる。この操作を張力帯３０の全周について行う。次いで、他方の張力帯３０をブロック４０の他方の嵌合溝４１に挿入することにより、高負荷伝動用Ｖベルト２０を得る。
【００８３】
＜作用・効果＞
上記の高負荷伝動用Ｖベルト２０によれば、上側帆布及び下側帆布３５，３６に付着するゴム成分が耐熱性、耐寒性の高い有機過酸化物架橋系のエチレン-α-オレフィンエラストマー組成物であることから上側帆布及び下側帆布３５，３６自体の耐熱性、耐寒性が高められることに加え、そのゴム成分に含まれることとなる不飽和カルボン酸金属塩により組成物の強度、弾性率が高められ、ベルト用帆布の耐摩耗性が向上する。更に、エチレン-α-オレフィンエラストマーを上記不飽和カルボン酸金属塩で直接補強する代わりに、不飽和カルボン酸金属塩が細かく分散された水素化ニトリルゴムで補強することにより、強度、耐油性を改良することができる。
【００８４】
更に、分子量１００万以上のポリエチレン粉末による潤滑性の付与により上側及び下側帆布３５，３６の摩擦係数が低く抑えられると共に、エチレン-α-オレフィンエラストマーが有機過酸化物により架橋される際にポリエチレン粉末が共架橋されて両者が化学的に一体となるので、ポリエチレンが脱落しにくくなり、上側帆布及び下側帆布３５，３６の耐摩耗性が著しく高められ、ブロック４０のガタツキに起因するブロック４０の破損や騒音の発生が抑止されることとなる。
【００８５】
また、張力帯本体を構成する保形ゴム層３１も有機過酸化物架橋系のＥＰＤＭ組成物で形成されているので、保形ゴム層３１、上側及び下側帆布３５，３６に付着するゴム成分のいずれもが耐熱性、耐寒性に優れるものとなることから、Ｖベルト２０全体としても耐熱性、耐寒性に優れるものとなる。
【００８６】
（その他の実施形態）
上記実施形態１及び２では、ゴム処理液を形成するＥＰＤＭ組成物にポリエチレン粉末が添加されたものとしたが、特にこれに限定されるものではなく、添加されないものであってもよく、必要に応じて、フッ素樹脂粉末やグラファイト、二硫化モリブデン、セラミック粉末、ガラスビーズ、カーボンファイバー、有機繊維等の減摩材を添加してもよい。
【００８７】
また、上記実施形態１では、歯付ベルトとしたが、特にこれに限定されるものではなく、ベルト背面にベルト用帆布が設けられ背面でのプーリ駆動が可能なＶベルトやＶリブドベルト或いはローエッジＶベルト、ベルト歯面、背面の両面にベルト用帆布が設けられた歯付ベルト、ベルトの両面又は片面に帆布が設けられる平ベルトであって、それらの帆布を上記実施形態１の帆布１４と同様に構成したものであってもよい。
【００８８】
また、上記実施形態１では、心線１３をガラス繊維で構成したが、特にこれに限定されるものではなく、アラミド繊維で構成したものであってもよい。
【００８９】
また、実施形態１の歯付ベルト１０のベルト本体を形成するゴム組成物及び実施形態２の高負荷伝動用Ｖベルト２０の張力帯本体をなす保形ゴム層３１を形成するゴム組成物をいずれも有機過酸化物架橋系のＥＰＤＭ組成物としたが、特にこれに限定されるものではなく、有機過酸化物架橋系の水素化ニトリルゴム組成物、クロロプレンゴム（ＣＲ）組成物、硫黄架橋系のＨ−ＮＢＲ組成物であってもよい。さらに、実施形態１及び２では、その有機過酸化物架橋系のＥＰＤＭ組成物にポリエチレン粉末が添加されたものとしたが、特にこれに限定されるものではなく、添加されていないものであってもよく、必要に応じて、フッ素樹脂粉末やグラファイト、二硫化モリブデン、セラミック粉末、ガラスビーズ、カーボンファイバー、有機繊維等の減摩材を添加してもよい。
【００９０】
また、上記実施形態１及び２では、ベルト用帆布１４及び上側並びに下側帆布３５，３６をアラミド繊維製としたが、特にこれに限定されるものではなく、ナイロン繊維製であってもよい。
【実施例】
【００９１】
（試験用帆布）
以下の各例に係る帆布を作成した。各構成は、表１にも示す。
【００９２】
＜実施例１＞
緯糸をウレタン糸にアラミド繊維（帝人社製 商品名：テクノーラ）を巻き付けて伸縮性を付与したカバーリング糸とし且つ経糸をナイロン撚糸とした織布に、エポキシ樹脂溶液に浸漬した後に乾燥させる処理、及びＲＦＬ溶液に浸漬した後に乾燥させる処理を施した。
【００９３】
一方、未加硫ＥＰＤＭ（ＪＳＲ社製 ＥＰ24）１００質量部と、カーボンブラック２０質量部と、ジメタクリル酸亜鉛粉末（川口化学社製  アフターＺＭＡ）2０質量部と、架橋剤としての有機過酸化物とを混練して形成された未加硫ＥＰＤＭ組成物をトルエンに溶解させたゴム処理液を調製した。このとき、トルエンの質量に対する未加硫ＥＰＤＭ組成物の質量の比である（未加硫ＥＰＤＭ組成物）：（トルエン）を１：５とした。
【００９４】
上記織布に、上記ゴム処理液に浸漬して乾燥させる処理を２回繰り返して施すことにより形成された帆布を例１とした。
【００９５】
＜実施例２＞
ゴム処理液として、未加硫ＥＰＤＭ（ＪＳＲ社製 ＥＰ24）５０質量部と、カーボンブラック２０質量部と、ジメタクリル酸亜鉛補強水素化ＮＢＲ（日本ゼオン社製  ゼオフォルテＺＳＣ2195CX）５０重量と、架橋剤としての有機過酸化物とを混練して形成された未加硫ＥＰＤＭ組成物をトルエンに溶解させたものを用いたことを除いては、実施例１と同一構成の帆布を実施例２とした。
【００９６】
＜実施例３＞
ゴム処理液として、未加硫ＥＰＤＭ（ＪＳＲ社製 ＥＰ24）１００質量部と、カーボンブラック２０質量部と、ジメタクリル酸亜鉛粉末（川口化学社製  アフターＺＭＡ）2０質量部と、超高分子量ポリエチレン粉末（三井化学社製商品名：ミペロンＸＭ−２２０）３０質量部と、架橋剤としての有機過酸化物とを混練して形成された未加硫ＥＰＤＭ組成物をトルエンに溶解させたものを用いたことを除いては、実施例１と同一構成の帆布を実施例３とした。
【００９７】
＜実施例４＞
ゴム処理液として、未加硫ＥＰＤＭ（ＪＳＲ社製 ＥＰ24）５０質量部と、カーボンブラック２０質量部と、ジメタクリル酸亜鉛補強水素化ＮＢＲ（日本ゼオン社製  ゼオフォルテＺＳＣ2195CX）５０重量と超高分子量ポリエチレン粉末（三井化学社製商品名：ミペロンＸＭ−２２０）３０質量部と、架橋剤としての有機過酸化物とを混練して形成された未加硫ＥＰＤＭ組成物をトルエンに溶解させたものを用いたことを除いては、実施例１と同一構成の帆布を実施例４とした。
【００９８】
＜実施例５＞
ゴム処理液に浸漬する前の接着剤処理（エポキシ樹脂溶液に浸漬した後に乾燥させる処理、及びＲＦＬ溶液に浸漬した後に乾燥させる処理）を実施しなかったことを除いては実施例４と同一構成の帆布を実施例５とした。
【００９９】
＜比較例1＞
ゴム処理液として、未加硫ＥＰＤＭ（ＪＳＲ社製 ＥＰ24）１００質量部と、カーボンブラック5０質量部と、超高分子量ポリエチレン粉末（三井化学社製商品名：ミペロンＸＭ−２２０）３０質量と、架橋剤としての硫黄とを混練して形成された未加硫ＥＰＤＭ組成物をトルエンに溶解させたものを用いた点を除いては、実施例１と同一構成の帆布を比較例１とした。
【０１００】
＜比較例２＞
ゴム処理液の未加硫ＥＰＤＭ組成物に架橋剤として、有機過酸化物を用いた点を除いては、比較例１と同一構成の帆布を比較例２とした。
【０１０１】
＜比較例３＞
ゴム処理液として、未加硫Ｈ−ＮＢＲ（日本ゼオン社製  ゼットポール2010）５０質量部と、カーボンブラック２０質量部と、ジメタクリル酸亜鉛補強水素化ＮＢＲ（日本ゼオン社製  ゼオフォルテＺＳＣ2195CX）５０重量と、超高分子量ポリエチレン粉末（三井化学社製商品名：ミペロンＸＭ−２２０）３０質量部と、架橋剤としての有機過酸化物とを混練して形成された未加硫ＥＰＤＭ組成物をトルエンに溶解させたものを用いたことを除いては、実施例１と同一構成の帆布を比較例３とした。
【０１０２】
【表１】
2005155682.tif 000003
【０１０３】
（試験方法）
＜歯付ベルトの作成＞
実施例１〜５、比較例１〜３の各帆布をベルトの歯側を被覆する帆布とした８種類の歯付ベルトを上記実施形態１の方法に準じて作成した。ベルト歯及びベルト背面部により構成されるベルト本体を形成するゴム組成物としては有機過酸化物架橋系のＥＰＤＭ組成物を用い、また、心線としてはＲＦＬ溶液による接着処理を施したガラスコードを用いた。また、ベルト歯のピッチを８ｍｍ及びベルト幅を１０ｍｍとした。
【０１０４】
＜高負荷伝動用Ｖベルトの作成＞
実施例１〜５、比較例１〜３の各帆布を張力帯の上下面をそれぞれ被覆する上側及び下側帆布とした８種類の高負荷伝動用Ｖベルトを上記実施形態２の方法に準じて作成した。張力帯の保形ゴム層としてはアラミド短繊維（帝人社製 商品名：テクノーラ）とナイロン短繊維とが混合され且つジメタクリル酸亜鉛が添加されて強化された有機過酸化物架橋系のＥＰＤＭ組成物を用い、また、心線としては接着処理を施したアラミド繊維（帝人社製 商品名：テクノーラ）の組紐を用いた。ブロックは、アルミニウム合金からなる補強部材と、カーボンファイバ及びアラミド短繊維（帝人社製 商品名：テクノーラ）が混合されたフェノール樹脂とを複合させて形成した。また、ベルト角度を２６度、ベルトピッチ幅を２５mm、ブロックピッチ（ベルト長さ方向）を３mm、ブロックの厚さを２．９５mm、ベルトの長さを６１２mmとした。
【０１０５】
＜摩擦係数の試験＞
図６に示す摩擦係数測定装置６０を用いて、実施例１〜５及び比較例１〜３の各帆布を使用した各歯付ベルトのベルト歯先と一般にプーリの材料として使用される炭素鋼（Ｓ４５Ｃ）との間、並びに各高負荷伝動用Ｖベルトの張力帯とブロックを形成する樹脂との間のそれぞれ摩擦係数を求める試験を行った。
【０１０６】
まず、歯付ベルトの一部を切り出した試験片６１をベルト歯が下を向くようにして試験片取付具６２に接着固定した。次いで、試験片６１のベルト歯先を炭素鋼（Ｓ４５Ｃ）製の摺動板６３に接触させると共に、試験片取付具６２の上に分銅６４を載せてベルト歯先を摺動板６３に圧接させた。続いて、摺動板６３を矢印の向きに移動させることによりベルト歯先に摺動板６３の表面を摺動させ、試験片取付具６２に繋がったロードセル６５により抵抗荷重を検知した。そして、この抵抗荷重を分銅６４の質量で除すことにより摩擦係数を算出した。
【０１０７】
また、試験片６１を高負荷伝動用Ｖベルトの張力帯から切り出して形成し、摺動板６３をブロックと同様にカーボンファイバ及びアラミド繊維が混合されたフェノール樹脂板によって形成し、同様に、摩擦係数を算出した。
【０１０８】
＜歯付ベルトの走行試験＞
−帆布の耐摩耗性の試験−
図７示すレイアウトのベルト走行試験機７０を用いて、実施例１〜５及び比較例１〜３の各帆布を使用した各歯付ベルトＢのベルト用帆布の炭素鋼（Ｓ４５Ｃ）製プーリに対する耐摩耗性を評価する試験を行った。
【０１０９】
まず、歯付ベルトＢの質量を計測した。
【０１１０】
次いで、プーリ周縁に２１箇所のプーリ溝が設けられた駆動プーリ７１と、プーリ周縁に４２箇所のプーリ溝が設けられた従動プーリ７２と、ベルト背面を押圧するためのプーリ周縁がフラットなアイドラープーリ７３とからなるベルト走行試験機７０に歯付ベルトＢを巻き掛け、従動プーリ７２に後方向きに荷重をかけてベルトに２１６Ｎの張力が負荷されるようにした。
【０１１１】
そうして、歯付ベルトＢに負荷される張力が５５０Ｎとなるようにして３００時間走行させた。次いで、走行後の歯付ベルトＢの質量を計測した。そして、走行前後の歯ベルトＢの質量差を摩耗量として算出した。
【０１１２】
更に走行後の歯付ベルトＢの歯表面が粘着性を示すかどうかを官能評価した。走行前の状態より粘着性が小さくなったか、大きくなったか、変化がないかの３段階評価とした。
【０１１３】
−耐ベルト歯欠け性の試験−
耐摩耗性を評価する試験と同条件により、実施例１〜５及び比較例１〜３の各帆布を使用した各歯付ベルトを走行させ、ベルト歯の欠損が発生するまでの走行時間をベルト歯耐久寿命として評価する試験を行った。
【０１１４】
−低温下での帆布割れ評価−
耐摩耗性の評価と同様のレイアウトで雰囲気温度温度を−３５℃とし、１分間走行した後に３０分間冷却することを１サイクルとし、５００サイクル後に帆布表面にクラックが発生しているかどうかを確認した。
【０１１５】
−ベルト走行時の騒音試験−
図８に示すレイアウトのベルト走行試験機８０を用いて、実施例１〜５及び比較例１〜３の各帆布を使用した各歯付ベルトＢのベルト走行時の騒音を評価する試験を行った。
【０１１６】
まず、プーリ周縁に２４箇所のプーリ溝が設けられた駆動プーリ８１と、プーリ周縁に２４箇所のプーリ溝が設けられた従動プーリ８１とからなるベルト走行試験機８０に歯付ベルトＢを巻き掛け、従動プーリ８２に後方向きに荷重をかけて歯付ベルトＢに一定の張力が負荷されるようにした。
【０１１７】
次いで、駆動プーリ８１の回転数を３００〜５０００ｒｐｍの範囲で変量して歯付ベルトＢを走行させ、駆動プーリ８１の上方３００ｍｍの位置に配置された集音マイク８３により騒音の最大値を測定した。
【０１１８】
＜高負荷伝動用Ｖベルトの走行試験＞
−ベルト耐久性試験−
図９に示すレイアウトのベルト走行試験機９０を用いて、実施例１〜５及び比較例１〜３の各帆布を張力帯の上側及び下側帆布に使用した各高負荷伝動用ＶベルトＢのブロックが破損するまでの走行時間をブロック耐久寿命として評価する試験を行った。
【０１１９】
まず、駆動軸に設けたピッチ円直径が１５４ｍｍの駆動プーリ１０１と従動軸に設けたピッチ円直径が６５ｍｍの従動プーリ１０２とにＶベルトＢを巻き掛け、従動プーリ９２に後方向きに１７６４Ｎの荷重を負荷した。そして、駆動プーリ９１を５０００ｒｐｍで回転させることによりＶベルトＢを走行させ（ベルト速度４０．３ｍ／秒）、ブロックの破損が発生するまでの走行時間を計測した。
【０１２０】
−ベルト走行前後の締め代の変化及びベルト走行時の騒音の試験−
図１０に示すレイアウトのベルト走行試験機を用いて、実施例１〜５及び比較例１〜３の各帆布を張力帯の上側及び下側帆布に使用した各高負荷伝動用ＶベルトＢの帆布のベルト走行前後の締め代の変化及びベルト走行時の騒音を評価する試験を行った。
【０１２１】
まず、ブロックの嵌合溝の隙間及び張力帯の上側凹部と下側凹部との間の厚さを測定し、それらの差を初期締め代として算出した。次いで、駆動軸に設けたピッチ円直径が６５ｍｍの駆動プーリ１０１と、従動軸に設けたピッチ円直径が１３０ｍｍの従動プーリ１０２とにＶベルトＢを巻き掛け、従動プーリ１０２に後方向きに３４３０Ｎの荷重を負荷した。駆動プーリと従動プーリとの軸間距離は１４３ｍｍに設定した。
【０１２２】
そして、駆動プーリ１０１を２６００ｒｐｍで回転させることによりＶベルトＢを２００時間走行させ、駆動プーリ１０１と従動プーリ１０２との間の位置に配置した集音マイク１０３により集音した騒音の最大値を測定した。また、走行後に締め代を再度算出すると共に、張力帯に生成したクラックの数を数えた。
【０１２３】
−低温下での帆布割れ評価−
ベルト耐久性評価と同等のレイアウトで雰囲気温度温度を−３５℃とし、１分間走行した後に３０分間冷却することを１サイクルとし、５００サイクル後に帆布表面にクラックが発生しているかどうかを確認した。
【０１２４】
（試験結果）
試験結果を表２に示す。
【０１２５】
【表２】
2005155682.tif 000004
【０１２６】
比較例１は、表１に示すように耐摩耗性、低摩擦係数化をねらった超高分子量ポリエチレンが混合されたＥＰＤＭ組成物のゴム処理液を使用しているが、架橋系が硫黄であるので、ＥＰＤＭの耐熱性が充分でなく、歯付ベルトでは帆布の摩耗が非常に大きくなっている。これは、硫黄加硫である為、超高分子量ポリエチレンとベースゴムであるＥＰＤＭとの接着性が悪く、超高分子量ポリエチレンが走行中に帆布から離脱することも大きな原因である。結果として歯付ベルトの歯耐久時間が短くなっている。
【０１２７】
同様に高負荷伝動用Ｖベルトでも走行後の張力帯の嵌合部厚みが大きく減少しているのも、表面の帆布の著しい摩耗によると考えられる。結果として、走行後の締め代の減少が大きく、ブロックの固定度が低下することで、張力帯にかかる応力が大きくなり、張力帯にクラックを誘発しているばかりでなく、ベルトの騒音も大きくなり、ブロックの耐久寿命も短くなる。
【０１２８】
比較例２では、有機過酸化物で架橋されているので、ＥＰＤＭ組成物の耐熱性は良好であり、又、超高分子量ポリエチレンとＥＰＤＭの界面は有機過酸化物の作用で強固に加硫接着されている為、超高分子量ポリエチレンは離脱することはないが、ジメタクリル酸亜鉛で補強されていない為、耐摩耗性は充分なレベルとなっていない。
【０１２９】
又、比較例１と２では、ジメタクリル酸亜鉛での補強がない為、歯付ベルトにて帆布の摩耗後、表面の粘着性が増しており、騒音が大きくなっている。
【０１３０】
比較例３では水素化ニトリルゴムが有機過酸化物架橋のもと、ジメタクリル酸亜鉛で強固に補強されており、超高分子量ポリエチレンによる耐摩耗性向上と低摩擦係数化の効果も相俟って、帆布の耐摩耗性は非常に優れ、歯付ベルトの歯耐久性、走行時の騒音、高負荷伝動用Vベルトの締め代維持、ブロック固定度の維持、騒音低減、張力帯の耐クラック性、ブロックの耐久寿命において、すばらしい結果を得ることができている。しかし、唯一、ベースゴムにＨ−ＮＢＲを用いている為、低温下での帆布の耐クラック性が劣っている。
【０１３１】
これに対して、実施例１のように、ＥＰＤＭをジメタクリル酸亜鉛で補強し、しかも、有機過酸化物で架橋することにより、帆布の処理液を構成するＥＰＤＭ組成物の耐熱性、耐寒性、耐摩耗性が改良される。結果として、歯付ベルトでの帆布の耐摩耗性、耐粘着性、歯の耐久時間が著しく改良されている。同様の効果が高負荷伝動用Ｖベルトでも、帆布の耐熱性、耐摩耗性改良により、締め代の維持、ブロック固定度の維持、騒音の低減、耐クラック性の向上、ブロックの耐久性向上という形で現れている。
【０１３２】
ジメタクリル酸亜鉛で直接ＥＰＤＭを補強する代わりに、実施例２のように、ジメタクリル酸亜鉛で補強されたＨ−ＮＢＲをＥＰＤＭと混合して、有機過酸化物で架橋すると、ＥＰＤＭ組成物の耐摩耗性は更に向上し、実施例１よりも良好な結果が得られている。
【０１３３】
実施例３、４のように、超高分子量ポリエチレンを添加し、有機過酸化物で架橋すると、帆布の炭素鋼、樹脂に対する摩擦係数が極端に小さくなり、又、有機過酸化物により、超高分子量ポリエチレンとＥＰＤＭの界面が強固に加硫接着されて、超高分子量ポリエチレンが帆布から離脱しない。結果として、実施例２よりも更に、帆布の耐摩耗性は改良されて、全ての項目で良好な結果が得られている。
【０１３４】
更に、実施例５のように、エポキシ樹脂やＲＦＬによる帆布の前処理がなされていないと、実施例４に比べて、帆布の耐屈曲性が改良され、歯付ベルトの歯の耐久時間が向上することがわかる。高負荷伝動用Ｖベルトでは、この効果は明確には現れていないが、技術的に考えて、帆布の耐屈曲性の向上は張力帯の耐クラック性の向上につながることは明確であるので、長時間走行させると効果が現れてくると考えられる。
【０１３５】
以上のように、帆布用のゴム処理液に用いられるゴム組成物のベースゴムをＥＰＤＭにすることにより、帆布の低温下での耐クラック性が向上し、更に、ジメタクリル酸亜鉛やジメタクリル酸亜鉛で補強されたＨ−ＮＢＲを混合し、有機過酸化物で架橋したゴム組成物を用いることにより、帆布の耐熱性、耐摩耗性、耐粘着摩耗性が向上し、更に、超高分子量ポリエチレン粉末を添加することにより、耐摩耗性の向上、摩擦係数の低減がもたらされ、伝動ベルトの耐久性及び静寂性が著しく改善される。
【０１３６】
更に、帆布を樹脂系の接着剤で前処理しないようにすると、帆布の耐屈曲性が改良されることがわかった。
【０１３７】
上記、ジメタクリル酸亜鉛の代わりに、ジアクリル酸亜鉛またはジアクリル酸亜鉛補強Ｈ−ＮＢＲを使用しても同様の効果が得られた。
【０１３８】
本発明の効果は、帆布が摩擦面を形成するベルトであれば、適応されることは明らかである。従って、ベルト背面にベルト用帆布が設けられ背面でのプーリ駆動が可能なＶベルト、Ｖリブドベルト及びローエッジＶベルト、ベルト歯側表面又は歯面、背面の両面にベルト用帆布が設けられた歯付ベルト、ベルトの両面又は片面に帆布が設けられる平ベルト等にも本発明は適用することができる。
【図面の簡単な説明】
【０１３９】
【図１】本発明の実施形態１に係る歯付ベルトの斜視図である。
【図２】本発明の実施形態２に係る高負荷伝動用Ｖベルトの斜視図である。
【図３】図２のII−II線拡大断面図である。
【図４】実施形態２に係るブロックの拡大側面図である。
【図５】実施形態２に係る張力帯の拡大側面図である。
【図６】摩擦係数測定装置の構成図である。
【図７】歯付ベルトの耐久試験用のベルト走行試験機のレイアウト図である。
【図８】歯付ベルトの騒音試験用のベルト走行試験機のレイアウト図である。
【図９】高負荷伝動用Ｖベルトの耐久試験用のベルト走行試験機のレイアウト図である。
【図１０】高負荷伝動用Ｖベルトの騒音試験用のベルト走行試験機のレイアウト図である。
【符号の説明】
【０１４０】
１０  歯付ベルト
１１  ベルト歯
１２  ベルト背面部
１３  心線
１４  ベルト用帆布
２０  高負荷伝動用Ｖベルト
３０  張力帯
３１  保形ゴム層
３２  心線
３３  上側凹部
３４  下側凹部
３５  上側帆布
３６  下側帆布
４０  ブロック
４１  嵌合溝
４２  当接部
４３  上側凸部
４４  下側凸部
４５  補強部材
４５ａ  上側ビーム
４５ｂ  下側ビーム
４５ｃ  センターピラー
６０  摩擦係数測定装置
６１  試験片
６２  試験片取付具
６３  摺動板
６４  分銅
６５  ロードセル
７０，８０，９０，１００  ベルト走行試験機
７１，８１，９１，１０１  駆動プーリ
７２，８２，９２，１０２  従動プーリ
７３  アイドラープーリ
８３，１０３  集音マイク
Ｂ  歯付ベルト，高負荷伝動用Ｖベルト
ｔ１  ブロックの嵌合溝隙間
ｔ２  張力帯の上下凹部間の嵌合部厚み
ｔ２−ｔ１  締め代
Δｄ  出代
【図１】
2005155682.tif 000005
【図２】
2005155682.tif 000006
【図３】
2005155682.tif 000007
【図４】
2005155682.tif 000008
【図５】
2005155682.tif 000009
【図６】
2005155682.tif 000010
【図７】
2005155682.tif 000011
【図８】
2005155682.tif 000012
【図９】
2005155682.tif 000013
【図１０】
2005155682.tif 000014